КОМПОЗИЦИЯ ППМ-21-2 ДЛЯ ПРЕОБРАЗОВАНИЯ И ВОССТАНОВЛЕНИЯ МЕТАЛЛИЧЕСКИХ ПОВЕРХНОСТЕЙ ТРЕНИЯ И СПОСОБ ЕЕ ИЗГОТОВЛЕНИЯ

1. Композиция для преобразования и восстановления металлических поверхностей трения, приготовленная в виде мелкодисперсного порошка, включающая хризотил, карбид кремния и окислы титана и меди, отличающаяся тем, что она дополнительно содержит тальк и терморасширенный графит, содержащий не менее 7% элементов, присутствующих в природном графите, при следующем соотношении компонентов, мас.%:
тальк Mg<sub>3</sub>Si<sub>4</sub>O<sub>10</sub>(OH)<sub>2</sub>
6-8
терморасширенный графит
8-12
SiC
6-8
TiO<sub>2</sub>
2-4
CuO
2-4
хризотил Mg<sub>6</sub>Si<sub>4</sub>O<sub>10</sub>(OH)<sub>8</sub>
остальное
2. Композиция по п.1, отличающаяся тем, что терморасширенный графит имеет следующий элементный состав, мас.%: углерод - около 73-76 мас.%, кислород - около 12-14 мас.%, другие элементы в количестве до 13,5 мас.%, при этом элементы, присутствующие в природном графите: кремний - 2-5%, алюминий - 2-3%, железо - 3-5%.
3. Композиция по п.1, отличающаяся тем, что размеры частиц порошка не превышают 5 мкм.
4. Композиция по любому из пп.1-3, отличающаяся тем, что для доставки порошка к трущимся металлическим поверхностям она дополнительно содержит носитель.
5. Композиция по п.4, отличающаяся тем, что в качестве носителя используется нефтяное или минеральное масло.
6. Способ изготовления композиции для преобразования и восстановления металлических поверхностей трения, включающий приготовление мелкодисперсного порошка путем дробления исходных компонентов, отличающийся тем, что в качестве исходных компонентов используют, мас.%:
тальк Mg<sub>3</sub>Si<sub>4</sub>O<sub>10</sub>(OH)<sub>2</sub>
6-8
терморасширенный графит
8-12
SiC
6-8
TiO<sub>2</sub>
2-4
CuO
2-4
хризотил Mg<sub>6</sub>Si<sub>4</sub>O<sub>10</sub>(OH)<sub>8</sub>
остальное,
и дробление производят до размера частиц порошка не более 5 мкм.
7. Способ по п.6, отличающийся тем, что дробление осуществляют на воздухоструйной мельнице.
8. Способ по п.6 или п.7, отличающийся тем, что для доставки порошка к трущимся металлическим поверхностям в порошок добавляют носитель.
9. Способ по п.8, отличающийся тем, что в качестве носителя используют нефтяное или минеральное масло.